【手続補正書】
【提出日】平成19年1月17日(2007.1.17)
【手続補正１】
【補正対象書類名】明細書
【補正対象項目名】特許請求の範囲
【補正方法】変更
【補正の内容】
【特許請求の範囲】
【請求項１】  Ａ）ヒドロキシル基を有する疎水性ポリマーを反応器に最初に導入すること、
Ｂ）開始剤成分を反応器に導入すること、
Ｃ）次いで、ヒドロキシル基を有する疎水性モノマー混合物を反応器中で重合することおよび
Ｄ）次いで、ヒドロキシル基および酸基を有する親水性モノマー混合物を反応器中で重合すること
を含んでなる方法によって得られるコポリマー。
【請求項２】  請求項１に記載のコポリマーの水分散体および／または水溶液。
【請求項３】  水分散体および／または水溶液として存在し、樹脂固体に基づいて＜３０ｍｇＫＯＨ／ｇの酸価を有し、
Ａ）Ａ１）水にＡ１を分散または溶解するのに充分ではない（固体に基づいて）＜１０ｍｇＫＯＨ／ｇの酸価、固体に基づいて０．５〜７重量％のＯＨ含量、１５００〜２００００の数平均分子量およびＡ１の重量に基づいて０〜６０重量％の有機溶剤含量を有するヒドロキシ官能疎水性コポリマー（コポリマーＰの固体含量に基づいて）０〜４０重量％および
Ａ２）付加的な有機溶剤（コポリマーＰの固体含量に基づいて）０〜１５重量％を反応器に最初に導入し、反応混合物を工程Ａの前、その間またはその後に重合温度に加熱する工程
Ｂ）要すれば有機溶剤に溶解したラジカル開始剤Ｂ１（Ｂ１＋Ｃ２＋Ｄ２の重量に基づいて）５〜４０重量％を配合する工程
Ｃ）カルボキシル基を実質的に含まず、ｃ１＋ｃ２＋ｃ３の百分率の合計が１００％であるように、
ｃ１）アルコール部分にＣ1〜Ｃ18の炭化水素基を有する（メタ）アクリル酸エステル、ビニル芳香族および／またはビニルエステル３０〜９０重量％
ｃ２）ヒドロキシ官能モノマー１０〜６０重量％および
ｃ３）酸基を有するモノマー０〜２重量％、
を含んでなる疎水性モノマー混合物Ｃ１（コポリマーＰの固体含量に基づいて）４０〜８０重量％、ならびに要すれば有機溶剤に溶解したラジカル開始剤Ｃ２（Ｂ１＋Ｃ２＋Ｄ２の重量に基づいて）２５〜９０重量％を同時に配合する工程ならびに
Ｄ）ｄ１＋ｄ２＋ｄ３の百分率の合計が１００％であるように、
ｄ１）アルコール部分にＣ1〜Ｃ18の炭化水素基を有する（メタ）アクリル酸エステルおよび／またはビニル芳香族および／またはビニルエステル１０〜７０重量％、
ｄ２）ヒドロキシ官能モノマー１０〜７０重量％および
ｄ３）酸官能モノマー５〜３０重量％
を含んでなる親水性モノマー混合物Ｄ１（コポリマーＰの固体含量に基づいて）５〜５０重量％、ならびに要すれば有機溶剤に溶解したラジカル開始剤Ｄ２（Ｂ１＋Ｃ２＋Ｄ２の重量に基づいて）５〜４０重量％を同時に配合する工程
を連続的に行うこと（Ｂ１＋Ｃ２＋Ｄ２の全量は、コポリマーＰの固体含量に基づいて０．８〜５．０重量％である）によって得られるヒドロキシ官能コポリマーＰ。
【請求項４】  水分散体および／または水溶液として存在し、樹脂固体に基づいて＜３０ｍｇＫＯＨ／ｇの酸価を有し、
Ａ）Ａ１）水にＡ１を分散または溶解するのに充分ではない（固体に基づいて）＜１０ｍｇＫＯＨ／ｇの酸価、固体に基づいて１〜４重量％のＯＨ含量、２０００〜６０００の数平均分子量およびＡ１の重量に基づいて２０〜５０重量％の有機溶剤含量を有するヒドロキシ官能疎水性コポリマー（コポリマーＰの固体含量に基づいて）１０〜２５重量％および
Ａ２）付加的な有機溶剤（コポリマーＰの固体含量に基づいて）３〜１０重量％を反応器に最初に導入し、反応混合物を工程Ａの前、その間またはその後に重合温度に加熱する工程
Ｂ）要すれば有機溶剤に溶解したラジカル開始剤Ｂ１（Ｂ１＋Ｃ２＋Ｄ２の重量に基づいて）１０〜２５重量％を配合する工程
Ｃ）カルボキシル基を実質的に含まず、ｃ１＋ｃ２＋ｃ３の百分率の合計が１００％であるように、
ｃ１）アルコール部分にＣ1〜Ｃ18の炭化水素基を有する（メタ）アクリル酸エステル、ビニル芳香族および／またはビニルエステル４０〜８０重量％
ｃ２）ヒドロキシ官能モノマー１０〜３０重量％および
ｃ３）酸基を有するモノマー０〜１重量％、
を含んでなる疎水性モノマー混合物Ｃ１（コポリマーＰの固体含量に基づいて）４５〜７０重量％、ならびに要すれば有機溶剤に溶解したラジカル開始剤Ｃ２（Ｂ１＋Ｃ２＋Ｄ２の重量に基づいて）５０〜８０重量％を同時に配合する工程ならびに
Ｄ）ｄ１＋ｄ２＋ｄ３の百分率の合計が１００％であるように、
ｄ１）アルコール部分にＣ1〜Ｃ18の炭化水素基を有する（メタ）アクリル酸エステルおよび／またはビニル芳香族および／またはビニルエステル３０〜７０重量％、
ｄ２）ヒドロキシ官能モノマー２０〜６０重量％および
ｄ３）酸官能モノマー８〜２０重量％
を含んでなる親水性モノマー混合物Ｄ１（コポリマーＰの固体含量に基づいて）１０〜３０重量％、ならびに要すれば有機溶剤に溶解したラジカル開始剤Ｄ２（Ｂ１＋Ｃ２＋Ｄ２の重量に基づいて）１０〜２５重量％を同時に配合する工程
を連続的に行うこと（Ｂ１＋Ｃ２＋Ｄ２の全量は、コポリマーＰの固体含量に基づいて１．５〜３．５重量％である）によって得られるヒドロキシ官能コポリマーＰ。
【請求項５】  コポリマーＰが２．５〜４．０の分子量分布Ｍｗ／Ｍｎを有する請求項１、３または４に記載のコポリマー。
【請求項６】  コポリマーＰが、３０００〜７０００の平均分子量Ｍｎ、１００００〜２５０００の平均分子量Ｍｗおよび２．５〜４．０の分子量分布Ｍｗ／Ｍｎを有する請求項１、３または４に記載のコポリマー。
【請求項７】  コポリマーＰが、３５００〜５５００の平均分子量Ｍｎ、１１０００〜２００００の平均分子量Ｍｗおよび３．０〜４．０の分子量分布Ｍｗ／Ｍｎを有する請求項１、３または４に記載のコポリマー。
【請求項８】  工程Ｃ）とＤ）の後に得られるＭｎの値が互いに１５００未満だけ異なっていて、工程Ｃ）とＤ）の後に得られるＭｗ／Ｍｎが１．０未満だけ異なっている請求項７に記載のコポリマー。
【請求項９】  工程Ｄ）で調製されたポリマー鎖が、３０００〜４５００の平均分子量Ｍｎを有する請求項８に記載のコポリマー。
【請求項１０】  水分散体および／または水溶液として存在し、樹脂固体に基づいて＜３０ｍｇＫＯＨ／ｇの酸価を有し、
Ａ）Ａ１）水にＡ１を分散または溶解するのに充分ではない（固体に基づいて）＜１０ｍｇＫＯＨ／ｇの酸価、固体に基づいて０．５〜７重量％のＯＨ含量、１５００〜２００００の数平均分子量およびＡ１の重量に基づいて０〜６０重量％の有機溶剤含量を有するヒドロキシ官能疎水性コポリマー（コポリマーＰの固体含量に基づいて）０〜４０重量％および
Ａ２）付加的な有機溶剤（コポリマーＰの固体含量に基づいて）０〜１５重量％を反応器に最初に導入し、反応混合物を工程Ａの前、その間またはその後に重合温度に加熱する工程
Ｂ）要すれば有機溶剤に溶解したラジカル開始剤Ｂ１（Ｂ１＋Ｃ２＋Ｄ２の重量に基づいて）５〜４０重量％を配合する工程
Ｃ）カルボキシル基を実質的に含まず、ｃ１＋ｃ２＋ｃ３の百分率の合計が１００％であるように、
ｃ１）アルコール部分にＣ1〜Ｃ18の炭化水素基を有する（メタ）アクリル酸エステル、ビニル芳香族および／またはビニルエステル３０〜９０重量％
ｃ２）ヒドロキシ官能モノマー１０〜６０重量％および
ｃ３）酸基を有するモノマー０〜２重量％、
を含んでなる疎水性モノマー混合物Ｃ１（コポリマーＰの固体含量に基づいて）４０〜８０重量％、ならびに要すれば有機溶剤に溶解したラジカル開始剤Ｃ２（Ｂ１＋Ｃ２＋Ｄ２の重量に基づいて）２５〜９０重量％を同時に配合する工程ならびに
Ｄ）ｄ１＋ｄ２＋ｄ３の百分率の合計が１００％であるように、
ｄ１）アルコール部分にＣ1〜Ｃ18の炭化水素基を有する（メタ）アクリル酸エステルおよび／またはビニル芳香族および／またはビニルエステル１０〜７０重量％、
ｄ２）ヒドロキシ官能モノマー１０〜７０重量％および
ｄ３）酸官能モノマー５〜３０重量％
を含んでなる親水性モノマー混合物Ｄ１（コポリマーＰの固体含量に基づいて）５〜５０重量％、ならびに要すれば有機溶剤に溶解したラジカル開始剤Ｄ２（Ｂ１＋Ｃ２＋Ｄ２の重量に基づいて）５〜４０重量％を同時に配合する工程
を連続的に行うこと（Ｂ１＋Ｃ２＋Ｄ２の全量は、コポリマーＰの固体含量に基づいて０．８〜５．０重量％である）から成るヒドロキシ官能コポリマーＰの製造方法。
【請求項１１】  水分散体および／または水溶液として存在し、樹脂固体に基づいて＜３０ｍｇＫＯＨ／ｇの酸価を有し、
Ａ）Ａ１）水にＡ１を分散または溶解するのに充分ではない（固体に基づいて）＜１０ｍｇＫＯＨ／ｇの酸価、固体に基づいて０．５〜７重量％のＯＨ含量、１５００〜２００００の数平均分子量およびＡ１の重量に基づいて０〜６０重量％の有機溶剤含量を有するヒドロキシ官能疎水性コポリマー（コポリマーＰの固体含量に基づいて）０〜４０重量％および
Ａ２）付加的な有機溶剤（コポリマーＰの固体含量に基づいて）０〜１５重量％を反応器に最初に導入し、反応混合物を工程Ａの前、その間またはその後に重合温度に加熱する工程
Ｂ）要すれば有機溶剤に溶解したラジカル開始剤Ｂ１（Ｂ１＋Ｃ２＋Ｄ２の重量に基づいて）５〜４０重量％を配合する工程
Ｃ）カルボキシル基を実質的に含まず、ｃ１＋ｃ２＋ｃ３の百分率の合計が１００％であるように、
ｃ１）アルコール部分にＣ1〜Ｃ18の炭化水素基を有する（メタ）アクリル酸エステル、ビニル芳香族および／またはビニルエステル３０〜９０重量％
ｃ２）ヒドロキシ官能モノマー１０〜６０重量％および
ｃ３）酸基を有するモノマー０〜２重量％、
を含んでなる疎水性モノマー混合物Ｃ１（コポリマーＰの固体含量に基づいて）４０〜８０重量％、ならびに要すれば有機溶剤に溶解したラジカル開始剤Ｃ２（Ｂ１＋Ｃ２＋Ｄ２の重量に基づいて）２５〜９０重量％を同時に配合する工程ならびに
Ｄ）ｄ１＋ｄ２＋ｄ３の百分率の合計が１００％であるように、
ｄ１）アルコール部分にＣ1〜Ｃ18の炭化水素基を有する（メタ）アクリル酸エステルおよび／またはビニル芳香族および／またはビニルエステル１０〜７０重量％、
ｄ２）ヒドロキシ官能モノマー１０〜７０重量％および
ｄ３）酸官能モノマー５〜３０重量％
を含んでなる親水性モノマー混合物（コポリマーＰの固体含量に基づいて）５〜５０重量％、ならびに要すれば有機溶剤に溶解したラジカル開始剤Ｄ２（Ｂ１＋Ｃ２＋Ｄ２の重量に基づいて）５〜４０重量％を同時に配合する工程
を連続的に行うこと（Ｂ１＋Ｃ２＋Ｄ２の全量は、コポリマーＰの固体含量に基づいて０．８〜５．０重量％である）によって得られるヒドロキシ官能コポリマーＰを少なくとも１種含む水性被覆用組成物。
【請求項１２】  架橋樹脂が、遊離イソシアネート基を有する請求項１１に記載の水性被覆用組成物。
【請求項１３】  架橋樹脂が、遊離イソシアネート基を有する親水性に変性された架橋樹脂成分を含んでなる請求項１１に記載の水性被覆用組成物。
【請求項１４】  架橋樹脂が、ブロック化イソシアネート基を有する請求項１１に記載の水性被覆用組成物。
【請求項１５】  架橋樹脂が、ブロック化イソシアネート基を有する親水性に変性された架橋樹脂を含んでなる請求項１１に記載の水性被覆用組成物。
【請求項１６】  架橋樹脂が、アミノプラスト樹脂を含んでなる請求項１１に記載の水性被覆用組成物。
【請求項１７】  架橋樹脂が、遊離ＮＣＯ基を有する親水性に変性されたポリイソシアネート架橋樹脂、遊離ＮＣＯ基を有する疎水性ポリイソシアネート架橋樹脂、親水性に変性されたブロック化ポリイソシアネート架橋樹脂、疎水性ブロック化ポリイソシアネート架橋樹脂およびアミノプラスト樹脂からなる群から選択される少なくとも２種の架橋剤を含んでなる請求項１１に記載の水性被覆用組成物。
【請求項１８】  請求項１１〜１７のいずれかに記載の水性組成物を基材に適用し、室温〜８０℃で被覆物を硬化することを含んでなる、木材、金属、ガラス、プラスチック、無機物または繊維製品基材の被覆方法。
【請求項１９】  請求項１１〜１７のいずれかに記載の水性組成物を基材に適用し、室温〜８０〜２２０℃で被覆物を硬化することを含んでなる、金属、ガラス、プラスチックまたは繊維製品基材の被覆方法。